(57)【要約】【課題】尿の染み出しを防止することができる尿吸収パッド、パンツ、尿吸収パッドの製造方法およびパンツの製造方法を提供すること。【解決手段】尿吸収パッド（３）の製造方法は、拡散シート（３０）と防水シート（５０）と吸水シート（４０）とを準備し積層させる工程と、ポリウレタン繊維と、天然繊維または化学繊維から選ばれる少なくとも１つの繊維とが混合しており、撥水性および伸縮性を有する帯状部材（６０）を準備する工程と、帯状部材の長手方向の引張り率を１０５％以上にした状態で、積層させたシート幅方向両端部に帯状部材を縫い付ける工程とを備える。【選択図】図３
2019055047.tif 000002
【特許請求の範囲】
【請求項１】
パンツ生地の裏面に取り付けられる尿吸収パッドの製造方法であって、
装着者の体に接触する拡散シートと、前記パンツ生地の裏面に接触する防水シートと、前記拡散シートと前記防水シートとの間に配置される吸水シートとを準備し、積層させる工程と、
ポリウレタン繊維と、天然繊維または化学繊維から選ばれる少なくとも１つの繊維とが混合しており、撥水性および伸縮性を有する帯状部材を準備する工程と、
前記帯状部材の長手方向の引張り率を１０５％以上にした状態で、積層させた前記拡散シート、前記防水シートおよび前記吸水シートの幅方向両端部に前記帯状部材を縫い付ける工程とを備え、
前記帯状部材の前記ポリウレタン繊維の含有率は、質量基準で３％以上３５％以下であり、
前記ポリウレタン繊維の繊度は、２０デニール以上６０デニール以下である、尿吸収パッドの製造方法。
【請求項２】
前記帯状部材は、ニットであり、
前記帯状部材の長手方向の長さ１インチ当たりを横切る繊維の本数は、２０本以上４０本以下である、請求項１に記載の尿吸収パッドの製造方法。
【請求項３】
前記帯状部材は、ポリエステル繊維を含む、請求項１または２に記載の尿吸収パッドの製造方法。
【請求項４】
前記帯状部材は、長手方向に伸縮する縦伸び性と、前記縦伸びに交差する方向に伸縮する横伸び性とを有する、請求項１〜３のいずれかに記載の尿吸収パッドの製造方法。
【請求項５】
前記パンツ生地を準備し、請求項１〜４のいずれかに記載の尿吸収パッドを前記パンツ生地の裏面に取り付ける工程を備える、パンツの製造方法。
【請求項６】
パンツ生地の裏面に取り付けられた尿吸収パッドであって、
装着者の体に接触する拡散シートと、
前記パンツ生地の裏面に接触する防水シートと、
前記拡散シートと前記防水シートとの間に配置される吸水シートと、
撥水性および伸縮性を有し、長手方向の引張り率を１０５％以上にした状態で、積層させた前記拡散シート、前記防水シートおよび前記吸水シートの幅方向両端部に縫い付けられる帯状部材とを備え、
前記帯状部材は、ポリウレタン繊維と、天然繊維または化学繊維から選ばれる少なくとも１つの繊維とが混合しており、
前記帯状部材の前記ポリウレタン繊維の含有率は、質量基準で３％以上３５％以下であり、
前記ポリウレタン繊維の繊度は、２０デニール以上６０デニール以下である、尿吸収パッド。
【請求項７】
請求項６に記載の尿吸収パッドを前記パンツ生地の裏面に取り付けている、パンツ。
【発明の詳細な説明】
【技術分野】
【０００１】
本発明は、不意の軽失禁または失禁に対応するための尿吸収パッド、パンツ、尿吸収パッドの製造方法、およびパンツの製造方法に関するものである。
【背景技術】
【０００２】
従来より、失禁に対処するための下着として、たとえば、特開２００２−３６０６２１号公報（特許文献１）、特開２００５−１３７６１７号公報（特許文献２）がある。
【０００３】
特許文献１には、吸収シート部材の周囲一周にわたって、撥水加工または防水加工が施されたテープ生地が縫い付けられ、両足付け根に当たる両側側面にギャザーを設けた尿パッドが開示されている。
【０００４】
特許文献２には、吸収シートの周囲を防水性または撥水性テープ生地で縫着するとともに、伸縮性を有するゴム紐を伸長した状態で縫着する尿パッドが開示されている。
【先行技術文献】
【特許文献】
【０００５】
【特許文献１】特開２００２−３６０６２１号公報
【特許文献２】特開２００５−１３７６１７号公報
【発明の概要】
【発明が解決しようとする課題】
【０００６】
特許文献１，２の尿パッドでは、撥水加工を施したテープ生地で吸収シートの周囲を囲っているものの、テープ生地を吸収シートに縫い付ける必要がある。そのため、テープ生地の縫い目から尿が染み出す場合があった。
【０００７】
本発明は、上記のような課題を解決するためになされたものであって、その目的は、尿の染み出しを防止することができる尿吸収パッド、パンツ、尿吸収パッドの製造方法およびパンツの製造方法を提供することである。
【課題を解決するための手段】
【０００８】
この発明のある局面に従う尿吸収パッドの製造方法は、パンツ生地の裏面に取り付けられる尿吸収パッドの製造方法であって、装着者の体に接触する拡散シートと、パンツ生地の裏面に接触する防水シートと、拡散シートと防水シートとの間に配置される吸水シートとを準備し、積層させる工程と、ポリウレタン繊維と、天然繊維または化学繊維から選ばれる少なくとも１つの繊維とが混合しており、撥水性および伸縮性を有する帯状部材を準備する工程と、帯状部材の長手方向の引張り率を１０５％以上にした状態で、積層させた拡散シート、防水シートおよび吸水シートの幅方向両端部に帯状部材を縫い付ける工程とを備え、帯状部材の前記ポリウレタン繊維の含有率は、質量基準で３％以上３５％以下であり、ポリウレタン繊維の繊度は、２０デニール以上６０デニール以下である。
【０００９】
好ましくは、帯状部材は、ニットであり、帯状部材の長手方向の長さ１インチ当たりを横切る繊維の本数は、２０本以上４０本以下である。
【００１０】
好ましくは、帯状部材は、ポリエステル繊維を含む。
【００１１】
好ましくは、帯状部材は、長手方向に伸縮する縦伸び性と、縦伸びに交差する方向に伸縮する横伸び性とを有する。
【００１２】
この発明のある局面に従うパンツの製造方法は、パンツ生地を準備し、尿吸収パッドをパンツ生地の裏面に取り付ける工程をさらに備える。
【００１３】
この発明のある局面に従う尿吸収パッドは、パンツ生地の裏面に取り付けられた尿吸収パッドであって、装着者の体に接触する拡散シートと、パンツ生地の裏面に接触する防水シートと、拡散シートと防水シートとの間に配置される吸水シートと、撥水性および伸縮性を有し、長手方向の引張り率を１０５％以上にした状態で、積層させた拡散シート、防水シートおよび吸水シートの幅方向両端部に縫い付けられる帯状部材とを備え、帯状部材は、ポリウレタン繊維と、天然繊維または化学繊維から選ばれる少なくとも１つの繊維とが混合しており、帯状部材の前記ポリウレタン繊維の含有率は、質量基準で３％以上３５％以下であり、ポリウレタン繊維の繊度は、２０デニール以上６０デニール以下である。
【００１４】
この発明のある局面に従うパンツは、尿吸収パッドをパンツ生地の裏面に取り付けている。
【発明の効果】
【００１５】
本発明によれば、尿の染み出しを防止することができる尿吸収パッド、パンツ、尿吸収パッドの製造方法およびパンツの製造方法を提供することができる。
【図面の簡単な説明】
【００１６】
【図１】本発明の実施の形態に係るパンツの正面図である。
【図２】パンツ生地の裏面に取り付けられる尿吸収パッドの正面図である。
【図３】本発明の実施の形態に係るパンツの構造を示す図解断面図である。
【図４】本発明の実施の形態における帯状部材を取り出して示す模式図である。
【図５】帯状部材の縫い目を拡大して示す模式図である。
【図６】帯状部材の伸び率を確認するための方法を模式的に示す図である。
【図７】本発明の実施の形態に係るパンツの製造方法を示すフローチャートである。
【発明を実施するための形態】
【００１７】
本発明の実施の形態について図面を参照しながら詳細に説明する。なお、図中同一または相当部分には同一符号を付してその説明は繰返さない。
【００１８】
＜パンツについて＞
図１に示すように、パンツ１は、パンツ生地２と、パンツ生地２の裏面に取り付けられる尿吸収パッド３とを備える。尿吸収パッド３は、パンツ１に縫い付けられている。パンツ生地２の股ぐり部２１は、たとえば、防水テープで形成されている。図１に示されるパンツ生地２は、女性用のものであり、装着者が下半身に一般的に使用するパンツと同様の形状および素材で形成される。
【００１９】
＜尿吸収パッドについて＞
図２、図３をさらに参照して、尿吸収パッド３について説明する。図２の矢印Ａ１で示す長手方向は、前後方向といい、矢印Ａ２で示す幅方向は、左右方向という。図３の矢印Ａ３で示す上下方向は、厚み方向という。
【００２０】
図３を特に参照して、尿吸収パッド３は、装着者の体に接触する拡散シート３０と、パンツ生地２の裏面に接触する防水シート５０と、この両シート３０，５０間に配置される吸水シート４０と、積層されたこれらのシート３０，４０，５０の幅方向両端部に縫い付けられた一対の帯状部材６０とを備える。
【００２１】
拡散シート３０は、尿を拡散して通過させる素材であり、たとえば、ポリエステル系のニット素材である。拡散シート３０は、たとえば、東レ株式会社のフィールドセンサー（登録商標）である。なお、拡散シート３０は、たとえば、表面張力の働くメッシュ素材であってもよいし、装着者の体に接触する面が起毛されている素材であってもよい。
【００２２】
防水シート５０は、尿を通過させない素材、たとえば、ポリウレタンフィルムにより形成される。なお、防水シート５０と吸水シート４０との間には、消臭性および抗菌性を有するシートが配置されていてもよい。
【００２３】
吸水シート４０は、拡散シート３０で拡散して通過してきた尿を外部に漏らさないように吸収し、保持する部分である。吸水シート４０は、たとえば、連続多孔質体を有する吸水性ウレタンスポンジである。吸水シート４０は、たとえば、アイオン株式会社のソフラス（登録商標）である。なお、吸水シート４０は、たとえば、綿であってもよいし、その他種々の吸収素材が用いられてもよい。
【００２４】
図２を特に参照して、シート３０，４０，５０の周囲は、長尺状の帯状部材６０で囲まれている。具体的には帯状部材６０は、シート３０，４０，５０の幅方向両端部に縫い目６１ａで縫い付けられている左右帯状部材６０ａと、シート３０，４０，５０の前後方向両端部に縫い目６１ｂで縫い付けられている前後帯状部材６０ｂとを含む。左右帯状部材６０ａと前後帯状部材６０ｂとは、シート３０，４０，５０の角部において、それぞれ交差するように縫い付けられている。なお、左右帯状部材６０ａと前後帯状部材６０ｂとは、製造を容易にするために別部材としたが、一体的に形成されていてもよい。つまり、一本の帯状部材６０でシート３０，４０，５０の外周を囲ってもよい。
【００２５】
図４，５をさらに参照して、帯状部材６０の特性について説明する。
【００２６】
帯状部材６０は、たとえば、織物、編物（ニット）などであるが、好ましくは、ニットである。
【００２７】
帯状部材６０は、撥水性を有している。撥水性とは、水を弾くようなコーティングを施したり、水を弾くような材質であることをいう。帯状部材６０は、防水性ではなく撥水性を有することで、尿の染み出しをより防止することができる。
【００２８】
帯状部材６０は、伸縮性を有している。伸縮性とは、伸びる力を有するだけでなく弾性的な戻り力（復元力）を有することをいう。図４に示すように、帯状部材６０は、長手方向に伸縮する縦伸び性と、縦伸びに交差する横伸び性とを有する。帯状部材６０を縦方向および横方向に伸ばした状態でシート３０，４０，５０に縫い付ければ、図５に示すように、帯状部材６０の縫い目６１の穴に対して、縦方向および横方向に戻り力が働き、縫い目６１の穴を収縮させることができる。これにより、縫い目６１の穴は、穴を貫通する縫い糸と隙間なく密着し、水分は縫い目６１の穴を貫通しないため、尿の染み出しを防止することができる。
【００２９】
なお、帯状部材６０を縦方向に伸ばせば、帯状部材６０の幅方向の長さが小さくなる。そのため、帯状部材６０を縦方向に伸ばした状態でシート３０，４０，５０に縫い付けるだけでも、縫い目６１の穴は縫い糸と隙間なく密着するため、尿の染み出しを防止することができる。
【００３０】
帯状部材６０の伸び率は、弾性的な戻り力を考慮すると大きすぎない方がよい。そのため、帯状部材６０の伸び率は、１８５％以下であり、１５５％以下であることが好ましく、１４５％以下であることがより好ましい。帯状部材６０の伸び率の測定方法については、以下の通りである。
【００３１】
図６を参照して、伸び率の計測に用いられる帯状部材１６０は、幅Ｗが４０ｍｍ、長さＬが５２０ｍｍである。帯状部材１６０の上方を上部クリップ１０１で挟持し、帯状部材１６０の下方を３００ｇのおもり１０３を吊り下げた下部クリップ１０２で挟持する。このようにして、帯状部材１６０に３００ｇの加重をかけたことによる帯状部材１６０の伸び率を計測する。本実施の形態の帯状部材６０の伸び率とは、帯状部材１６０に３００ｇの加重をかけた場合の帯状部材１６０の長さの増加率をいう。
【００３２】
上述のような帯状部材６０の弾性的な伸縮性は、ポリウレタン繊維を含有することによって発揮される。帯状部材６０は、ポリウレタン繊維だけで形成されると、大きな弾性戻り力を有するため、尿の漏れ防止の観点からは好ましいが、直接肌に接触すると肌触りが悪い。そのため、帯状部材６０は、ポリウレタン繊維と、天然繊維または化学繊維から選ばれる少なくとも１つの繊維とが混合されることが好ましい。天然繊維としては、たとえば、綿、麻、絹などが挙げられる。化学繊維としては、たとえば、ポリエステル、ナイロン、アクリルなどが挙げられる。化学繊維は、その繊維自体に尿を吸収しないため、天然繊維よりも化学繊維を用いることが好ましく、特にポリエステル繊維を用いることがさらに好ましい。
【００３３】
帯状部材６０は、ポリウレタン繊維の含有率が小さすぎると、弾性的な戻り力が小さくなり、縫い目６１の穴を小さくすることができる程度の復元力（戻り力）を有さない。また、ポリウレタン繊維の含有率が大きすぎると肌触りが悪い。そのため、帯状部材６０のポリウレタン繊維の含有率は、質量基準で３％以上３５％以下であり、好ましくは５％以上３２％以下である。帯状部材６０は、この範囲内のポリウレタン繊維の含有率を有することで適度な弾性戻り力を有するため、縫い目６１の穴と縫い糸とが密着して、尿が縫い目６１から染み出すことを防止することができる。また、ポリウレタン繊維の含有率を３５％以下にすることで、肌触りが良くなる。
【００３４】
帯状部材６０の弾性的な戻り力については、上述したポリウレタン繊維の含有率を考慮するだけでは不十分である。すなわち、帯状部材６０は、ポリウレタン繊維の含有率が上述の範囲であったとしても、ポリウレタン繊維の繊度が小さすぎると、弾性復元力が弱くなり、縫い目６１の穴の大きさを収縮することができる程度の弾性復元力を有さない。また、ポリウレタン繊維の繊度が大きすぎると、肌触りが悪い。そのため、帯状部材６０を構成するポリウレタン繊維の繊度は、２０デニール以上６０デニール以下であり、２０デニール以上５０デニール以下であるとが好ましい。５０デニール以下であると、６０デニール以下の場合と比較して、肌触りが向上する。
【００３５】
帯状部材６０の弾性戻り力については、上述したポリウレタン繊維の含有率、および、ポリウレタン繊維の繊度を考慮するだけでは不十分である。すなわち、ポリウレタン繊維の含有率が上述の範囲であり、かつ、ポリウレタン繊維の繊度が上述の範囲であったとしても、帯状部材６０の長手方向の長さ１インチ当たりを横切る繊維の本数が小さすぎると、弾性戻り力が弱くなり、上述のように縫い目６１の穴の大きさを収縮することができる程度の復元力を有さない。また、帯状部材６０の長手方向の長さ１インチ当たりを横切る繊維の本数が大きすぎると、肌触りが悪く履き心地が悪い。そのため、帯状部材６０の長手方向の長さ１インチ当たりを横切る繊維の本数は、２０本以上４０本以下であり、２８本以上３６本以下であることが好ましい。なお、長手方向の長さ１インチ当たりを横切る繊維の本数が２０本以上４０本以下の帯状部材６０は、たとえば、ニットである。
【００３６】
なお、便宜的に帯状部材６０の長手方向の長さ１インチ当たりを横切る繊維の本数と記載したが、帯状部材６０は、繊維を縦と横に織り上げたものであるため、帯状部材６０の短手方向の長さ１インチ当たりを横切る繊維の本数も、長手方向の長さ１インチ当たりを横切る繊維の本数と同本数である。
【００３７】
＜尿吸収パッドの製造方法について＞
図７を参照して、本実施の形態の尿吸収パッド３の製造方法について説明する。
【００３８】
まず、拡散シート３０と防水シート５０と吸水シート４０とを準備し、積層させる（Ｓ１）。具体的には、これらのシート３０，４０，５０を略同一の形状に切断し、上方から拡散シート３０、吸水シート４０、防水シート５０の順で積層させる。次に、長尺状の帯状部材６０を準備する（Ｓ２）。具体的には、左右帯状部材６０ａと、左右帯状部材６０ａよりも長手方向の長さが長い前後帯状部材６０ｂとを準備する。
【００３９】
帯状部材６０を積層させたシート３０，４０，５０に縫い付ける。具体的には、積層させたシート３０，４０，５０の前方端および後方端に前後帯状部材６０ｂをミシンで縫い付ける。次いで、左右帯状部材６０ａの長手方向の引張り率を１０５％以上にした状態で、積層させたシート３０，４０，５０の幅方向両端部に左右帯状部材６０ａを縫い付ける（Ｓ３）。具体的には、左右帯状部材６０ａの一方端をミシンで押圧固定した状態で、前後帯状部材６０ｂの長手方向の引張り率を１０５％以上になるように他方端を引張り、その状態のままで積層させたシート３０，４０，５０の幅方向両端部にミシンで縫い付ける。
【００４０】
左右帯状部材６０ａは、縫い目６１ａの穴を収縮させて小さくさせることを考慮して、長手方向の引張り率を１０５％以上にした状態で縫い付けられ、１０６％以上にした状態で縫い付けられることが好ましく、１２０％以上にした状態で縫い付けられることが好ましい。また、縫い目６１ａの穴に対して、縦方向および横方向の弾性戻り力を付与するであれば、帯状部材６０を長手方向に引っ張るとともに左右方向に引っ張った状態でシート３０，４０，５０に縫い付けることが好ましい。
【００４１】
なお、帯状部材６０を長手方向に引っ張れば、縫い目６１ａの穴はおのずと長手方向および左右方向に収縮する。そのため、帯状部材６０を縦方向に伸ばした状態でシート３０，４０，５０に縫い付けるだけでも、縫い目６１の穴は縫い糸と隙間なく密着するため、尿の染み出しを防止することができる。
【００４２】
パンツ１を製造する場合には、パンツ生地２に、上述の方法で製造した尿吸収パッド３を縫い付ければよい。好ましくは、尿吸収パッド３の前端部および後端部のみをパンツ生地に縫い付けて、尿吸収パッド３をハンモック状態で縫い付ける。一つの形態としては、尿吸収パッド３の上端部および下端部をパンツ生地２に縫い付ける。他の形態としては、尿吸収パッド３全体を浮かせるために、尿吸収パッド３の上端部および下端部を、補助的な生地を介して、パンツ生地２の胴部分に縫い付ける。この場合、補助的な生地は、帯状部材６０に用いた生地を用いることが好ましい。
【００４３】
本実施の形態に係る尿吸収パッド３を装着して失禁した場合、尿は拡散シート３０で広がりながら拡散シート３０を通過し、吸水シート４０に吸収され、吸水シート４０に吸収されなかった尿は、防水シート５０に到達し吸水シート４０の下方からも吸収される。発明者は、帯状部材６０が積層されたシート３０，４０，５０と縫い目６１で縫い付けられているため、単に撥水性と伸縮性を有する従来の帯状部材では、縫い目６１を伝って尿が染み出てしまう場合があることを見出し、帯状部材６０の特性が下記の範囲内であれば、縫い目６１から尿が染み出すことを防止できることを見出した。
【００４４】
すなわち、本実施の形態における帯状部材６０が、（１）長手方向の引張り率を１０５％以上にした状態で、積層させたシート３０，４０，５０の長手方向両端部に縫い付けられていること、（２）ポリウレタン繊維と、天然繊維または化学繊維から選ばれる少なくとも１つの繊維とが混合していること、（３）ポリウレタン繊維の含有率は、質量基準で３％以上３５％以下であること、（４）ポリウレタン繊維の繊度は、２０デニール以上６０デニール以下であることにより、帯状部材６０は、弾力性を有する戻り力を有するため、縫い目６１の穴は縫い糸と隙間なく密着し、水分は縫い目６１の穴を貫通しない。これにより、本実施の形態に係る尿吸収パッド３は、尿の染み出しを防止することができる。
【００４５】
なお、上記実施の形態において、尿吸収パッド３の形状や配置を男性用のパンツに適するように変更してもよい。トランクスに用いる場合には、尿吸収パッド３をハンモック状態でパンツ生地に吊り下げることが好ましい。
【００４６】
また、帯状部材６０は、縦方向および横方向に伸ばした状態で縫い付けられるとして説明したが、縦方向に伸ばした状態で縫い付けられているだけで足りる。縦方向に伸ばした状態で縫い付けられれば、縦方向への弾性的な戻り力が働き、縫い目６１の穴の大きさを小さくすることができるからである。なお、帯状部材６０を縦方向に伸ばせば、帯状部材６０の幅方向の長さが小さくなる。そのため、帯状部材６０を縦方向に伸ばした状態でシート３０，４０，５０に縫い付けるだけで、縫い目６１の穴は縫い糸と隙間なく密着するため、尿の染み出しを防止することができる。
【実施例】
【００４７】
以下、実施例を挙げて本発明をより詳細に説明するが、本発明はこれらに限定されるものではない。
【００４８】
（実施例１〜４）
表１の実施例１〜４の帯状部材は、すべて撥水性を有しており、ポリウレタン繊維と化学繊維または天然繊維とが混合されていた。具体的には、実施例１の帯状部材は、ポリウレタン繊維が１８％、ポリエステル繊維が８２％の割合で混合されていた。実施例２の帯状部材は、ポリウレタン繊維が５％、綿繊維が９５％の割合で混合されていた。実施例３の帯状部材は、ポリウレタン繊維が３２％、ナイロン繊維が６８％の割合で混合されていた。実施例４の帯状部材は、ポリウレタン繊維が１７％、ポリエステル繊維が８３％の割合で混合されていた。
【００４９】
撥水性の有無については、撥水性を有するものは「〇」で示し、撥水性を有さないものは「×」で示している。１インチ当たりの本数は、帯状部材の長手方向の長さ１インチ当たりを横切る繊維の本数を示している。弾性力の有無については、弾性的な戻り力を有するものは「〇」で示し、弾性的な戻り力を有さないものは「×」で示している。実施例１〜４の伸び率は、上述した方法により計測した（図６）。
【００５０】
（比較例１）
比較例１は、撥水性を有さず、防水性だけを有しており、表面がポリウレタンフィルムにより形成されており、裏面がポリエステル繊維により形成されていた。つまり比較例１は、ポリウレタンフィルムとポリエステルとの二層構造であった。また、比較例１は、伸び率が１１１．０％であるが、弾性的な戻り力を有さない。比較例１の伸び率は、上述した方法により計測した（図６）。
【００５１】
（比較例２〜４）
比較例２〜４は、撥水性を有し、１種類の繊維により構成されていた。比較例２，３は、綿の含有率が１００％であり、比較例４は、ポリエステルの含有率が１００％であった。また、比較例２、３の伸び率は１２１．７％、比較例４の伸び率は１０８％であるが、いずれも弾性的な戻り力を有さない。比較例２〜４の伸び率は、図６に示す、上述した方法により計測した（図６）。
【００５２】
【表１】
2019055047.tif 000003
【００５３】
表１の特性を有する帯状部材を用いて実験を行った。具体的には、拡散シートと吸水シートと防水シートとを８０ｍｍ×１５０ｍｍの大きさに切断し、上方から拡散シートと吸水シートと防水シートとを積層させた。それらのシートの周囲を表１に示す帯状部材で囲い縫い付けて、実験に用いる尿吸収パッドを作成した。積層したシートに帯状部材を縫い付ける際には、長手方向の引張り率を下述するように異ならせた。
【００５４】
作成した尿吸収パッドの染み出し防止特性の実験は、以下の要領で行った。作成した尿吸収パッドの上方から３７度に温めた生理食塩水（塩化ナトリウム０．９％）を５ｍｌ注入した。１分放置した後、尿吸収パッド上に１０ｃｍ×１０ｃｍの板と２ｋｇのおもりを載置し、その状態のまま１分間放置した。その後、帯状部材の縫い目から生理食塩水が染み出したか否かを目視で確認し、染み出しが確認できるまで同様の作業を行った。
【００５５】
【表２】
2019055047.tif 000004
【００５６】
表２は、表１の特性を有する実施例１〜４および比較例１〜４の帯状部材を用いた吸収パッドの染み出し防止特性の実験結果を示している。
【００５７】
表２を参照して、引張り率約１００％は、帯状部材を長手方向にほとんど引っ張らずに縫い付けた状態を示し、実験例２，４および比較例１〜４の帯状部材の９６％から１０８％の範囲の引張り率を示している。引張り率約１２０％は、帯状部材を長手方向に少し引っ張って縫い付けた状態を示し、実験例１〜４および比較例１〜４の帯状部材の１１５％から１２６％の範囲の引張り率を示している。引張り率約１３０％は、帯状部材を長手方向に引っ張って縫い付けた状態を示し、実験例１〜３の帯状部材の引張り率を示している。引張り率約１５０％は、帯状部材を長手方向にさらに引っ張って縫い付けた状態を示し、実験例１の帯状部材の引張り率１５７％を示している。注入量は、それぞれの引張り率で縫い付けて尿吸収パッドを作成した場合に、縫い目から染み出しが確認できた注入量を示している。
【００５８】
（評価結果）
まず、実施例１に注目する。実施例１の帯状部材は、撥水性を有し、ポリウレタン繊維が１８％、ポリエステル繊維が８２％の割合で混合されており、いずれの繊維も、繊度が３０デニールであり、長手方向の長さ１インチ当たりを横切る繊維の本数が３２本であり、伸び率が１８１％であり、弾性戻り力を有している。
【００５９】
実施例２に着目する。実施例２の帯状部材は、撥水性を有し、ポリウレタン繊維が５％、綿繊維が９５％の割合で混合されており、ポリウレタン繊維の繊度が２０デニール、綿繊維の繊度が４０デニールであり、長手方向の長さ１インチ当たりを横切る繊維の本数が２８本であり、伸び率が１４３．３％であり、弾性戻り力を有している。
【００６０】
実施例３に注目する。実施例３の帯状部材は、撥水性を有し、ポリウレタン繊維が３２％、ナイロン繊維が６８％の割合で混合されており、いずれの繊維も繊度が３０デニールであり、長手方向の長さ１インチ当たりを横切る繊維の本数が３６本であり、伸び率が１５２％であり、弾性戻り力を有している。
【００６１】
実施例４に注目する。実施例４の帯状部材は、撥水性を有し、ポリウレタン繊維が１７％、ポリエステル繊維が８３％の割合で混合されており、いずれの繊維も繊度が５０デニールであり、長手方向の長さ１インチ当たりを横切る繊維の本数が３２本であり、伸び率が１２３％であり、弾性戻り力を有している。
【００６２】
表１を参照して、ポリウレタンと、ポリエステル、ナイロン、または綿との二種類の繊維を含む実施例１〜４の帯状部材は、ポリエステルまたは綿の一種類の繊維しか含まない比較例１〜４の帯状部材と比較して、伸び率が大きいことが分かった。
【００６３】
表２を参照して、ポリウレタンと、ポリエステル、ナイロン、または綿との二種類の繊維を含む実施例１〜４の帯状部材では、実施例２の引張り率１００％を除き、２０ｃｃの注入まで染み出さず、最大で５０ｃｃの注入まで染み出しがない。これに対し、ポリエステルまたは綿の一種類の繊維しか含まない比較例１〜４では、１０ｃｃの注入で染み出すことが分かった。
【００６４】
実施例１〜４だけを比較すると、実施例２は、引張り率１００％の場合、１０ｃｃの注入で染み出しているのに対し、実施例４は、引張り率１０６％の場合であっても５０ｃｃの注入でも染み出しがないことが分かった。
【００６５】
繊度が３０デニールで共通する実施例１，３を比較する。実施例１は、ポリウレタン１８％含有で伸び率が１８１％であるのに対し、実施例３は、ポリウレタンが３２％で伸び率が１５２％である。伸び率が小さいほど弾力性が大きいことから、ポリウレタンの含有率が大きい方が弾力性が大きくなることが推定される。
【００６６】
ポリウレタンの含有量が近似する実施例１、４とを比較する。実施例１は、ポリウレタンの含有量が１８％であり、実施例４は、ポリウレタンの含有量が１７％である。実施例１は、繊度が３０デニールで伸び率が１８１％であるのに対し、実施例４は、繊度が５０デニールで伸び率が１２３％である。伸び率が小さいほど弾性戻り力が大きいことから、繊度が大きい方が弾性戻り力が大きくなることが推定される。
【００６７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６８】
１  パンツ、２  パンツ生地、３  尿吸収パッド、２１  股ぐり部、３０  拡散シート、４０  吸水シート、５０  防水シート、６０  帯状部材、６０ａ  左右帯状部材、６０ｂ  前後帯状部材、６１  縫い目、１０１  上部クリップ、１０２  下部クリップ、１０３  おもり、１６０  帯状部材。
【図１】
2019055047.tif 000005
【図２】
2019055047.tif 000006
【図３】
2019055047.tif 000007
【図４】
2019055047.tif 000008
【図５】
2019055047.tif 000009
【図６】
2019055047.tif 000010
【図７】
2019055047.tif 000011